(57)【特許請求の範囲】
【請求項１】
複数の半導体素子領域が形成された半導体基板のスクライブ領域の多層膜上に、中央部の厚さが端面より厚く、帯状で、レーザー光を透過する部材からなる２本の並行する保護膜を形成する工程と、
前記２本の保護膜のそれぞれにレーザー光を照射して、前記スクライブ領域の前記多層膜を除去する工程と、
を含むことを特徴とする半導体装置の製造方法。
【請求項２】
前記保護膜にレーザー光を照射して、前記スクライブ領域上の多層膜を除去する工程において、
前記レーザー光を、前記保護膜の延在する方向に沿って所定の間隔をもってスポット状に照射する
ことを特徴とする請求項１に記載の半導体装置の製造方法。
【請求項３】
さらに、前記スクライブ領域をダイシングブレードで切断し、前記半導体基板を半導体素子に個片化する工程と
を含むことを特徴とする請求項１又は請求項２に記載の半導体装置の製造方法。
【請求項４】
前記保護膜を形成する工程において、
前記保護膜は、前記スクライブ領域にデスペンサーを用いて前記部材を塗布することにより形成される
ことを特徴とする請求項１乃至３のいずれか１項に記載の半導体装置の製造方法。
【請求項５】
前記保護膜を形成する工程の前に、前記スクライブ領域を除く領域にフッ素系コーティング処理又は表面を粗くする処理を施す工程と、
を含むことを特徴とする請求項４に記載の半導体装置の製造方法。
【請求項６】
複数の半導体素子領域が形成され、スクライブ領域の多層膜上に、中央部の厚さが端面より厚く、帯状で、レーザー光を透過する部材からなる２本の並行する保護膜が形成されていることを特徴とする半導体基板。
【請求項７】
前記多層膜は、低誘電率絶縁膜を含むことを特徴とする請求項６に記載の半導体基板。
【請求項８】
前記保護膜は、ＰＶＡ（ポリビニルアルコール）であることを特徴とする請求項６又は請求項７に記載の半導体基板。
【請求項９】
半導体基板の半導体素子領域の多層膜上方に疎水性膜を形成する工程と、
前記疎水性膜を形成した後、前記半導体基板のスクライブ領域の多層膜上方に、中央部の厚さが端面より厚く、帯状で、レーザー光を透過する部材からなる保護膜を形成する工程と、
前記保護膜にレーザー光を照射して、前記スクライブ領域の前記多層膜を除去する工程と、
を含むことを特徴とする半導体装置の製造方法。
【請求項１０】
前記保護膜を形成する前に、前記スクライブ領域の多層膜上に親水性膜を形成する工程と
を含むことを特徴とする請求項９に記載の半導体装置の製造方法。
【請求項１１】
半導体素子領域の多層膜上方に疎水性膜が形成され、スクライブ領域の多層膜上方に、中央部の厚さが端面より厚く、帯状で、レーザー光を透過する部材からなる保護膜が形成されていることを特徴とする半導体基板。
【請求項１２】
前記スクライブ領域の多層膜上と前記保護膜との間に親水性膜が形成されていることを特徴とする請求項１１に記載の半導体基板。
【発明の詳細な説明】
【技術分野】
【０００１】
本発明は、半導体装置の製造方法及び半導体基板に関する。
【背景技術】
【０００２】
LSI等の半導体装置の製造工程では、半導体基板に複数の半導体素子を形成した後、ダイシングによって半導体基板を切断することにより、半導体基板を半導体素子毎に個片化する。
【０００３】
ダイシングは、半導体基板のスクライブ領域に沿ってダイシングブレードを当てることにより行うのが従来からの手法であったが、近年ではレーザー光を用いてダイシングを行う手法も採用されつつある。
【０００４】
ダイシングブレードとレーザー光のどちらを利用する場合でも、切断後の半導体素子に発生する不良を抑制するのが好ましい。
【先行技術文献】
【特許文献】
【０００５】
【特許文献１】特開２００４−１８８４７５号公報
【特許文献２】特開２００６−１４０３１１号公報
【特許文献３】特開２００４−２２１２８６号公報
【特許文献４】特開２００５−１０１１８１号公報
【特許文献５】特開２００５−１１６８４４号公報
【特許文献６】特開平９−５９７６５号公報
【特許文献７】特開２００８−３０５５５１号公報
【非特許文献】
【０００６】
【非特許文献１】四分一  敬、他２名、"フラクタクル構造による超撥水表面（２）"、インターネット＜URL: http://www.asahi-net.or.jp１〜gt6s-sbic/chem/confernce/colloid95/index. html＞
【非特許文献２】"ナノ構造制御により親水性表面を超撥水表面へ"、インターネット＜URL: http://www.aist.go.jp/aistj/aistinfo/aist-today/vol06-01/p26.html＞
【非特許文献３】"Plasma System "TAIKAI""、インターネット＜URL: http://www.eu.ebara.com/technical/vol84-01.html＞
【発明の概要】
【発明が解決しようとする課題】
【０００７】
半導体装置の製造方法及び半導体基板において、半導体素子の信頼性を維持することを目的とする。
【課題を解決するための手段】
【０００８】
以下の開示の一観点によれば、複数の半導体素子領域が形成された半導体基板のスクライブ領域の多層膜上に、中央部の厚さが端面より厚く、帯状で、レーザー光を透過する部材からなる２本の並行する保護膜を形成する工程と、前記２本の保護膜のそれぞれにレーザー光を照射して、前記スクライブ領域の前記多層膜を除去する工程とを含む半導体装置の製造方法が提供される。また、半導体基板の半導体素子領域の多層膜上方に疎水性膜を形成する工程と、前記疎水性膜を形成した後、前記半導体基板のスクライブ領域の多層膜上方に、中央部の厚さが端面より厚く、帯状で、レーザー光を透過する部材からなる保護膜を形成する工程と、前記保護膜にレーザー光を照射して、前記スクライブ領域の前記多層膜を除去する工程とを含む半導体装置の製造方法が提供される。
【０００９】
また、その開示の他の観点によれば、複数の半導体素子領域が形成され、スクライブ領域の多層膜上に、中央部の厚さが端面より厚く、帯状で、レーザー光を透過する部材からなる２本の並行する保護膜が形成されている半導体基板が提供される。また、半導体素子領域の多層膜上方に疎水性膜が形成され、スクライブ領域の多層膜上方に、中央部の厚さが端面より厚く、帯状で、レーザー光を透過する部材からなる保護膜が形成されている半導体基板が提供される。
【発明の効果】
【００１０】
以下の開示によれば、保護膜がレーザー光を集光するレンズとして機能するため、保護膜を透過したレーザー光のスポット径が安定する。その結果、レーザー光の照射によって多層膜に形成される溝の幅も安定し、当該溝の側壁がダイシングブレードに接触するのを防止できる。
【図面の簡単な説明】
【００１１】
【図１】図１は、予備的事項に係る半導体装置の製造途中の断面図（その１）である。
【図２】図２は、予備的事項に係る半導体装置の製造途中の断面図（その２）である。
【図３】図３は、予備的事項に係る半導体装置の製造途中の断面図（その３）である。
【図４】図４は、予備的事項に係る半導体装置の製造途中の断面図（その４）である。
【図５】図５は、予備的事項に係る半導体装置の製造途中の断面図（その５）である。
【図６】図６は、予備的事項に係る半導体装置の製造途中の断面図（その６）である。
【図７】図７は、予備的事項に係る半導体装置の製造方法の問題点について説明するための断面図である。
【図８】図８は、予備的事項に係る半導体装置の製造方法において、レーザーのスポット径がばらつくことを示す平面図である。
【図９】図９は、予備的事項に係る半導体装置の製造方法において、レーザーにより多層膜に溝を形成したときの断面図である。
【図１０】図１０は、予備的事項に係る半導体装置の製造方法において、ダイシングブレードを用いたダイシングについて説明するための平面図である。
【図１１】図１１は、第１実施形態に係る半導体装置の製造途中の断面図（その１）である。
【図１２】図１２は、第１実施形態に係る半導体装置の製造途中の断面図（その２）である。
【図１３】図１３は、第１実施形態に係る半導体装置の製造途中の断面図（その３）である。
【図１４】図１４は、第１実施形態に係る半導体装置の製造途中の断面図（その４）である。
【図１５】図１５は、第１実施形態に係る半導体装置の製造途中の断面図（その５）である。
【図１６】図１６は、第１実施形態に係る半導体装置の製造途中の断面図（その６）である。
【図１７】図１７は、第１実施形態に係る半導体装置の製造途中の平面図（その１）である。
【図１８】図１８は、第１実施形態に係る半導体装置の製造途中の平面図（その２）である。
【図１９】図１９は、第１実施形態に係る半導体装置の製造途中の平面図（その３）である。
【図２０】図２０は、第１実施形態に係る半導体装置の製造途中の平面図（その４）である。
【図２１】図２１は、第１実施形態に係る半導体装置の製造途中の平面図（その５）である。
【図２２】図２２は、第１実施形態に係る半導体装置の製造途中の斜視図である。
【図２３】図２３は、第２実施形態に係る半導体装置の製造途中の断面図（その１）である。
【図２４】図２４は、第２実施形態に係る半導体装置の製造途中の断面図（その２）である。
【図２５】図２５は、第２実施形態に係る半導体装置の製造途中の断面図（その３）である。
【図２６】図２６は、第２実施形態に係る半導体装置の製造途中の断面図（その４）である。
【図２７】図２７は、第２実施形態に係る半導体装置の製造途中の断面図（その５）である。
【図２８】図２８は、第３実施形態に係る半導体装置の製造途中の断面図（その１）である。
【図２９】図２９は、第３実施形態に係る半導体装置の製造途中の断面図（その２）である。
【図３０】図３０は、第３実施形態に係る半導体装置の製造途中の断面図（その３）である。
【図３１】図３１は、第３実施形態に係る半導体装置の製造途中の断面図（その４）である。
【図３２】図３２は、第３実施形態に係る半導体装置の製造途中の断面図（その５）である。
【図３３】図３３は、第３実施形態に係る半導体装置の製造途中の断面図（その６）である。
【図３４】図３４は、第４実施形態に係る半導体装置の製造途中の断面図（その１）である。
【図３５】図３５は、第４実施形態に係る半導体装置の製造途中の断面図（その２）である。
【図３６】図３６は、第４実施形態に係る半導体装置の製造途中の断面図（その３）である。
【図３７】図３７は、第４実施形態に係る半導体装置の製造途中の断面図（その４）である。
【図３８】図３８は、第５実施形態に係る半導体装置の製造途中の断面図（その１）である。
【図３９】図３９は、第５実施形態に係る半導体装置の製造途中の断面図（その２）である。
【図４０】図４０は、第５実施形態に係る半導体装置の製造途中の断面図（その３）である。
【図４１】図４１は、第５実施形態に係る半導体装置の製造途中の断面図（その４）である。
【図４２】図４２は、第６実施形態において、パシベーション膜の窓内の全領域に保護膜を形成した場合の断面図である。
【図４３】図４３は、図４２のようにパシベーション膜の窓内の全領域に保護膜を形成した場合の斜視図である。
【図４４】図４４は、第６実施形態において、パシベーション膜の上面よりも保護膜の上面の端部を低くした場合の断面図である。
【図４５】図４５は、第６実施形態において、パシベーション膜の窓を完全に埋める厚さに保護膜を形成した場合の断面図である。
【図４６】図４６は、第７実施形態に係る半導体装置の製造途中の断面図（その１）である。
【図４７】図４７は、第７実施形態に係る半導体装置の製造途中の断面図（その２）である。
【図４８】図４８は、第７実施形態に係る半導体装置の製造途中の断面図（その３）である。
【図４９】図４９は、第７実施形態に係る半導体装置の製造途中の断面図（その４）である。
【図５０】図５０は、第７実施形態に係る半導体装置の製造途中の断面図（その５）である。
【図５１】図５１は、第８実施形態に係る半導体装置の製造途中の断面図（その１）である。
【図５２】図５２は、第８実施形態に係る半導体装置の製造途中の断面図（その２）である。
【図５３】図５３は、第８実施形態に係る半導体装置の製造途中の断面図（その３）である。
【図５４】図５４は、第８実施形態に係る半導体装置の製造途中の断面図（その４）である。
【図５５】図５５は、第８実施形態に係る半導体装置の製造途中の断面図（その５）である。
【図５６】図５６は、第８実施形態に係る半導体装置の製造途中の平面図（その１）である。
【図５７】図５７は、第８実施形態に係る半導体装置の製造途中の平面図（その２）である。
【図５８】図５８は、第８実施形態に係る半導体装置の製造途中の平面図（その３）である。
【図５９】図５９は、第８実施形態に係る半導体装置の製造途中の平面図（その４）である。
【図６０】図６０は、第８実施形態において、親水性薄膜と疎水性薄膜とを形成した半導体装置の製造途中の断面図である。
【図６１】図６１は、第８実施形態において、親水性薄膜と疎水性薄膜とを形成した半導体装置の製造途中の斜視図である。
【図６２】図６２（ａ）は第９実施形態に係る半導体装置の製造途中の全体平面図（その１）であり、図６２（ｂ）はその断面図である。
【図６３】図６３（ａ）は第９実施形態に係る半導体装置の製造途中の全体平面図（その２）であり、図６３（ｂ）はその断面図である。
【図６４】図６４は、第９実施形態において、図６３（ｂ）の領域Aを拡大した半導体基板の拡大断面図である。
【図６５】図６５は、第９実施形態において、一つの保護膜とその近傍の拡大断面図である。
【図６６】図６６は、第９実施形態において、レーザーを照射途中の半導体基板の拡大平面図である。
【図６７】図６７は、レーザーを照射した後の図６６のX13−X13線に沿う断面図である。
【図６８】図６８は、レーザーを照射した後の図６７のY1−Y1線に沿う断面図である。
【図６９】図６９は、第９実施形態において、半導体基板をダイシングするときの断面図である。
【図７０】図７０（ａ）は第１０実施形態に係る半導体装置の製造途中の全体平面図であり、図７０（ｂ）はその断面図である。
【図７１】図７１は、第１０実施形態において、半導体基板の外周付近の拡大平面図である。
【図７２】図７２（ａ）は図７１のX15−X15線に沿う断面図であり、図７２（ｂ）は図７１のX16−X16線に沿う断面図である。
【図７３】図７３は、第１０実施形態において、レーザーアブレーションの途中における半導体基板の周縁部の拡大平面図である。
【図７４】図７４は、図７３のX17−X17線に沿う断面図である。
【図７５】図７５は、レーザーアブレーションを終了した後における図７１のX15−X15線に沿う断面図である。
【発明を実施するための形態】
【００１２】
本実施形態の説明に先立ち、基礎となる予備的事項について説明する。
【００１３】
半導体基板をダイシングするとき、ダイシングブレードを利用して半導体基板を機械的に切断する手法が従来より使用されている。
【００１４】
しかし、その切断面に現れる層間絶縁膜は機械的に脆いため、ダイシング時に層間絶縁膜に欠けが発生し、その欠けから水分が浸入して半導体基板の回路が不良になる恐れがある。
【００１５】
特に、酸化シリコンの比誘電率（約４．２）よりも比誘電率が低い低誘電率絶縁膜は、酸化シリコン膜と比較して脆いため、ダイシング時に欠けが発生する危険性が高まる。
【００１６】
そこで、以下のようにレーザーとダイシングブレードとを併用してダイシングを行う手法が考えられる。
【００１７】
図１〜図６は、予備的事項に係る半導体装置の製造途中の断面図である。
【００１８】
まず、図１に示すように、ダイシングの対象となる半導体基板３０を用意する。
【００１９】
半導体基板３０は、スクライブ領域Rsと、半導体素子が形成される複数の半導体素子領域Rcとを有する。
【００２０】
その半導体基板３０を作製するには、まず、シリコン基板１の上に素子分離絶縁膜２としてLOCOS(Local Oxidation of Silicon)法により酸化シリコン膜を形成した後、その素子分離絶縁膜２で画定される活性領域にpウェル３を形成する。
【００２１】
そして、シリコン基板１の活性領域に、ゲート絶縁膜４、ゲート電極５、及びn型ソースドレイン領域６を備えたMOSトランジスタTRを形成する。
【００２２】
その後、MOSトランジスタTRを覆う第１の層間絶縁膜１１を形成した後、第１の層間絶縁膜１１をパターニングしてコンタクトホールを形成し、そのコンタクトホール内にタングステンを主にしてなる第１の導電性プラグ１２を形成する。
【００２３】
次いで、第１の層間絶縁膜１１と第１の導電性プラグ１２の上に、第１の金属配線１３、第２の層間絶縁膜１４、第２の金属配線１７、第３の層間絶縁膜１８、第３の金属配線２０、及び第４の層間絶縁膜２１をこの順に形成する。
【００２４】
これらのうち、各金属配線１３、１７、２０はアルミニウム膜を含み、上下の金属配線同士はタングステンを主にしてなる第２の導電性プラグ１５や第３の導電性プラグ１９により電気的に接続される。
【００２５】
また、各層間絶縁膜１１、１４、１８、２１の材料としては、酸化シリコン膜や低誘電率絶縁膜がある。このうち、低誘電率絶縁膜としては、例えば、SiOF膜、ポーラス酸化シリコン膜、及びポリアリールエーテル膜等がある。
【００２６】
ここまでの工程により、シリコン基板１の上に、各層間絶縁膜１１、１４、１８、２１や各金属配線１３、１７、２０を含む多層膜２９が得られる。
【００２７】
その後、その多層膜２９の上にポリイミドの塗膜を形成し、それをパターニングすることにより、スクライブ領域Rsに窓２５ａを備えたパッシベーション膜２５を形成する。
【００２８】
なお、ポリイミドの塗膜に代えて、酸化シリコン膜や窒化シリコン膜をパシベーション膜２５と形成してもよい。
【００２９】
次いで、図２に示すように、半導体基板３０の上側全面に保護膜３１としてPVA（ポリビニルアルコール）の塗膜を形成した後、保護膜３１を熱硬化させる。
【００３０】
この保護膜３１は、後の工程で多層膜２９にレーザーを照射するときに、レーザーの熱で蒸散した多層膜２９の材料がパッシベーション膜２５上に付着するのを防止する役割を担う。
【００３１】
そして、図３に示すように、保護膜３１を通じて半導体基板３０にレーザー光Lを照射する。
【００３２】
これにより、図４に示すように、保護膜３１、多層膜２９、及び素子分離絶縁膜２がレーザー光Lの熱により蒸散してこれらの膜に溝３３が形成されると共に、その溝３３の底部にシリコン基板１の表面が露出する。
【００３３】
このようにレーザー光Lにより多層膜２９を蒸散させる工程を以下ではレーザーアブレーションとも呼ぶ。
【００３４】
そのレーザーアブレーションに先立ち、予め半導体基板３０上に保護膜３１を形成したので、蒸散した多層膜２９の材料がパッシベーション膜２５上に再付着してパッシベーション膜２５の信頼性が低下するのを防止できる。
【００３５】
次いで、図５に示すように、上記のレーザーダイシングによってスクライブ領域Rsに露出したシリコン基板１にダイシングブレードDを当て、スクライブ領域Rsにおけるシリコン基板１を機械的に切断する。
【００３６】
既述のように、レーザーアブレーションによりスクライブ領域Rsにおける多層膜２９を予め除去したことで、本工程ではダイシングブレードDが多層膜２９に触れるのを防止できる。これにより、ダイシングブレードDとの接触が原因で多層膜２９に欠けが発生する危険性を低くできる。
【００３７】
このようにしてダイシングを終了すると、図６に示すように、半導体基板３０が半導体素子３０ａ毎に個片化され、本例の基本工程を終える。
【００３８】
以上の例では、ダイシングブレードDによるダイシング（図５）に先立ち、レーザアブレーション（図４）によりスクライブ領域Rsにおける多層膜２９を除去するので、ダイシングブレードDとの接触が原因の欠けが多層膜２９に生じるのを抑制できる。
【００３９】
しかしながら、この手法には以下のような問題がある。
【００４０】
図７は、その問題を説明するための断面図である。
【００４１】
上記のように、保護膜３１は、レーザー光Lにより蒸散した材料がパッシベーション膜２５に再付着するのを防止する役割を担うものであるが、その上面は下地の凹凸に倣った形状となるため、図７のように起伏が生じることがある。
【００４２】
この状態で保護膜３１にレーザー光Lを照射すると、保護膜３１の上面の起伏がレンズのように機能し、多層膜２９の表面上でのレーザー光Lのスポット径Dsが場所によってばらつく。
【００４３】
図８は、そのようなスポット径Dsのばらつきを示す平面図であって、先の図７は図８のX1−X1線に沿う断面に相当する。
【００４４】
図８に示すように、レーザーダイシングのときにはスクライブ領域Rsにスポット状にレーザー光Lを照射するが、レーザー光Lのスポット径Dsがスクライブ領域Rsの場所によってばらついている。
【００４５】
図９は、図８のようにレーザー光Lを照射して多層膜２９を蒸散させた後の平面図である。
【００４６】
上記のようにスポット径Dsがばらつくことで、レーザー光Lの照射によりこれらの層間絶縁膜に形成される溝３３の幅Wtも場所によりばらつく。
【００４７】
図１０は、溝３３の形成後にダイシングブレードDを用いて行われるダイシングの平面図である。
【００４８】
溝３３の幅Wtがばらついていることから、スクライブ領域Rsの場所によっては幅WtがダイシングブレードDの幅Wdより狭い部分があり、この部分では多層膜２９とダイシングブレードDとが接触してしまう。
【００４９】
こうなると、ダイシングブレードDと接触した部分の多層膜２９に欠けが発生し、これがきっかけで多層膜２９の層間絶縁膜１１、１４、１８、２１が剥離する恐れが生じてしまう。
【００５０】
なお、ダイシングブレードDと多層膜２９とが接触するのを防止するためにスポット径Dsを大きくすることも考えられる。
【００５１】
しかし、スクライブ領域Rsの幅を超えてスポット径Dsを大きくすると、レーザー光Lによってパシベーション膜２５が損傷を受けてしまうので、スポット径Dsの拡大には限度がある。
【００５２】
本願発明者は、このような知見に鑑みて、以下に説明するような実施形態に想到した。
【００５３】
（第１実施形態）
図１１〜図１６は本実施形態に係る半導体装置の製造途中の断面図であり、図１７〜図２１はその平面図である。
【００５４】
なお、これらの図において、予備的事項において説明したのと同じ要素には予備的事項と同じ符号を付し、以下ではその説明を省略する。
【００５５】
まず、図１１に示すように、最上層にパシベーション膜２５が形成された半導体基板３０を用意する。そのパシベーション膜２５はスクライブ領域Rsに窓２５ａを備え、その窓２５ａから多層膜２９が露出する。
【００５６】
図１７はこの半導体基板３０の平面図であり、先の図１１は図１７のX2−X2線に沿う断面に相当する。
【００５７】
次いで、図１２に示すように、不図示のデスペンサーを利用して窓２５ａ内にPVAを塗布し、それを約１５０〜１６０℃の温度で熱硬化させて保護膜３５とする。その保護膜３５は、PVAの表面張力によって中央部３５ｃにおける厚さが端面３５ｅにおける厚さよりも厚い凸レンズ形状となる。
【００５８】
また、PVAはレーザーグルービングで使用するレーザーを透過する材料であって、保護膜３５の材料として好適である。
【００５９】
なお、保護膜３５に異物が取り込まれるのを防止するために、クリーンルーム等のようなクリーン環境内でPVAの塗布を行うのが好ましい。これについては、後述の各実施形態でも同様である。
【００６０】
図１８は、この半導体基板３０の平面図であり、先の図１２は図１８のX3−X3線に沿う断面に相当する。
【００６１】
また、図２２は、本工程を終了後の斜視図である。
【００６２】
図２２に示されるように、保護膜３５は、スクライブ領域Rsの延在方向Dに長い帯状の平面形状を有する。
【００６３】
次に、図１３に示すように、保護膜３５を通じて多層膜２９にレーザー光Lを照射し、多層膜２９に対するレーザーグルービングを開始する。
【００６４】
レーザー光Lの種類は特に限定されないが、本実施形態では波長が約３００nm〜４００nmでパワーが３．０〜４．０Wのパルスレーザーを使用する。また、そのパルスレーザーの照射間隔は、数ナノ秒〜数フェムト秒とする。
【００６５】
このとき、レーザー光Lが照射される部分の多層膜２９を保護膜３５で覆ってあるので、レーザー光Lの熱により蒸散した多層膜２９の材料が基板横方向に飛散し難くなり、その材料がパシベーション膜２５上に再付着し難くなる。
【００６６】
更に、本工程では、保護膜３５が凸レンズ状となっているため、レーザー光Lが多層膜２９の表面に効率的に集光され、多層膜２９の表面におけるレーザー光Lのスポット径DSのばらつきが抑制される。
【００６７】
例えば、レーザー光Lが平行光であって、保護膜３５の屈折率が１．５でその表面の曲率半径が２．５μmのとき、保護膜３５は焦点距離fが約５μmの凸レンズとして機能し、多層膜２９の表面上でのスポット径DSは１μm程度の値に安定する。
【００６８】
なお、保護膜３５の焦点距離fは、保護膜３５の屈折率nと曲率半径rとを利用して、f=(n-1)/rで近似できる。
【００６９】
図１９はレーザー光Lの照射位置について説明するための平面図であって、先の図１３は図１９のX4−X4線に沿う断面図に相当する。
【００７０】
図１９に示されるように、レーザー光Lは、スクライブ領域Rsの延在方向Dに平行な保護膜３５の延在方向に沿って所定の間隔をもってスポット状に照射される。そして、レーザー光Lのスポット径DSは保護膜３５のレンズ作用によって安定し、スポット径DSが場所によりばらつくのが抑制される。
【００７１】
このようなレーザーグルービングによって、図１４に示すように、多層膜２９とその下の素子分離絶縁膜２に溝３３が形成される。
【００７２】
なお、保護膜３５の材料であるPVAは水溶性であるため、保護膜３５は水洗により簡単に除去できる。その水洗は、溝３３を形成した後に行ってもよいし、後述のダイシング時に供給される水を利用して行ってもよい。
【００７３】
図２０は、本工程を終了した後の平面図であり、先の図１４は図２０のX5−X5線に沿う断面図に相当する。
【００７４】
図２０に示すように、レーザー光Lのスポット径DSが安定することから、レーザー光Lによって多層膜２９に形成される溝３３の幅Wtも安定し、当該Wtが半導体基板３０の場所によってばらつくのを抑制できる。
【００７５】
次いで、図１５に示すように、溝３３の底面に露出したシリコン基板１にダイシングブレードDを当てることにより、シリコン基板１を半導体素子３０ａ毎に個片化する。
【００７６】
このとき、上記のように溝３３の幅Wtのばらつきが抑制されているので、ダイシングブレードDが溝３３の側面において多層膜２９と接触する危険性が低減でき、ダイシングブレードDとの接触が原因の欠けが多層膜２９に発生するのを防止できる。
【００７７】
特に、ポーラス酸化シリコン膜等の低誘電率絶縁膜は酸化シリコン膜と比較して脆く欠けが発生し易いので、本実施形態は多層膜２９中の各絶縁膜１１、１４、１８、２１として低誘電率絶縁膜を形成する場合に実益がある。
【００７８】
図１６は、このように個片化した後の半導体基板３０の断面図である。また、図２１は個片化後の半導体基板３０の平面図であり、上記の図１６は図２１のX6−X6線に沿う断面図に相当する。
【００７９】
以上により、本実施形態に係る半導体装置の製造工程の基本工程を終了する。
【００８０】
上記した本実施形態によれば、図１３に示したように、凸レンズ状の保護膜３５によりレーザー光Lのスポット径Dsが安定するので、レーザー光Lで形成される溝３３の形状のばらつきを防止でき、溝３３とダイシングブレードD（図１５参照）との接触を抑制できる。
【００８１】
その結果、溝３３の側面でダイシングブレードDが多層膜２９に接触して多層膜２９に欠けが入るのを抑制でき、その欠けが原因で半導体装置の耐湿性が低下する危険性を低減できるようになる。
【００８２】
（第２実施形態）
本実施形態では、以下のようにして半導体基板３０の表面に疎水性の程度が異なる二つの領域を形成することで、半導体基板３０の所定領域のみに保護膜３５を選択的に形成できるようにする。
【００８３】
図２３〜図２７は、本実施形態に係る半導体装置の製造途中の断面図である。なお、これらの図において、第１実施形態で説明したのと同じ要素には同じ符号を付し、以下ではその説明を省略する。
【００８４】
まず、図２３に示すように、半導体基板３０の上側全面にフォトレジストを塗布し、それを露光、現像することにより、パシベーション膜２５の窓２５ａ内にレジストパターン４２を形成する。
【００８５】
次に、図２４に示すように、レジストパターン４２とパシベーション膜２５の各々の上に、疎水性薄膜４３としてフッ素系樹脂薄膜を１０〜５０nm程度の厚さに形成する。フッ素系樹脂薄膜の材料としてはテフロンを使用し得る。テフロンの一例としては、PTFE（ポリテトラフルオロエチレン）、PFA（テトラフルオロエチレン・パーフルオロアルキルビニルエーテル共重合体）、FEP（テトラフルオロエチレン・ヘキサフルオロプロピレン共重合体）、ETFE（テトラフルオロエチレン・エチレン共重合体）、PVDF（ポリビニリデンフルオライド）、PCTFE（ポリクロロトリフルオロエチレン）、及びECTFE（クロロトリフルオエチレン・エチレン共重合体）等がある。
【００８６】
更に、疎水性薄膜４３の形成方法は特に限定されない。例えば、テフロンターゲットにレーザーを照射して、これにより蒸散したテフロンからテフロン薄膜を形成するレーザーアブレーション法で疎水性薄膜４３を形成し得る。
【００８７】
また、疎水性薄膜４３はフッ素系樹脂薄膜に限定されず、微細なピンの集合体を疎水性薄膜４３として形成してもよい。そのようなピンとしては、例えば、ピン状のブルーサイト型水酸化コバルト（BCH）の表面をラウリン酸ナトリウムでコーティングしたものがある。そのBCHのピンは、塩化コバルトに尿素を加えた溶液に基板３０を浸漬して形成され得る。
【００８８】
ところで、疎水性薄膜４３としてテフロン薄膜を形成した場合、疎水性薄膜４３の表面における水の接触角は約１１０度程度であり、疎水性薄膜４３は十分な撥水能力がある。
【００８９】
但し、その撥水能力を更に高めたい場合には、次の図２５に示すように、疎水性薄膜４３に対してプラズマ処理を行うのが好ましい。
【００９０】
そのプラズマ処理で使用するガスとしては、例えば、CF4等のフッ素系ガスがある。このようにプラズマ処理を行うと、疎水性薄膜４３の表面にフッ素原子が付着して当該表面の撥水能力が高められる。
【００９１】
この後に、図２６に示すように、レジストパターン４２をリフトオフして、スクライブ領域Rsにおける不要な疎水性薄膜４３を除去する。
【００９２】
ここまでの工程により、半導体基板３０の素子形成領域Rcにおける表面の疎水性が、スクライブ領域Rsにおけるよりも高い構造が得られたことになる。
【００９３】
続いて、図２７に示すように、第１実施形態の図１２の工程と同様に、不図示のデスペンサーを利用して窓２５ａ内にPVAを塗布し、それを熱硬化させて保護膜３５を形成する。
【００９４】
このとき、多層膜２９の表面よりも疎水性が高い疎水性薄膜４３は保護膜３５を弾くように機能するので、保護膜３５は多層膜２９の表面上にのみ選択的に形成される。
【００９５】
この後は、第１実施形態と同様にレーザーアブレーションとダイシングとを行うが、その詳細については省略する。
【００９６】
以上説明した本実施形態によれば、疎水性薄膜４３によって半導体素子領域Rcにおける半導体基板３０の表面の疎水性がダイシング領域Rsよりも高められる。そのため、保護膜３５の材料である液状のPVAが半導体素子領域Rcから排除され、ダイシング領域Rs内にのみ凸レンズ状の保護膜３５を選択的に形成できる。
【００９７】
（第３実施形態）
本実施形態では、以下のようにして半導体基板３０の表面に親水性の領域を設け、当該領域に保護膜３５を形成する。
【００９８】
図２８〜図３３は、本実施形態に係る半導体装置の製造途中の断面図である。なお、これらの図において第１、第２実施形態で説明したのと同じ要素にはこれらの実施形態と同じ符号を付し、以下ではその説明を省略する。
【００９９】
まず、図２８に示すように、パシベーション膜２５上と窓２５ａ内とに、親水性薄膜４１としてニッケル層を蒸着法で形成する。
【０１００】
その親水性薄膜４１の膜厚は特に限定されないが、レーザーグルービングで使用するレーザーを透過するのに十分な薄さ、例えば１０nm〜５０nm程度に形成するのが好ましい。
【０１０１】
次いで、図２９に示すように、親水性薄膜４１の上にフォトレジストを塗布し、それを露光、現像してレジストパターン４２とする。
【０１０２】
続いて、図３０に示すように、レジストパターン４２をマスクにして親水性薄膜４１をウエットエッチングして、スクライブ領域Rsの内側のみに親水性薄膜４１を残す。そのウエットエッチングでのエッチング溶液は特に限定されないが、本実施形態では過酸化物、硝酸、及び硫酸を含むエッチング溶液を使用する。
【０１０３】
次に、図３１に示すように、レジストパターン４２とパシベーション膜２５の各々の上に、疎水性薄膜４３としてフッ素系樹脂薄膜をレーザーアブレーション法により１０nm〜５０nm程度の厚さに形成する。フッ素系樹脂薄膜の材料としては、第２実施形態と同様にテフロンを使用し得る。
【０１０４】
その後に、図３２に示すように、レジストパターン４２をリフトオフして、レジストパターン４２上の不要な疎水性薄膜４３を除去することにより、半導体基板３０の表面が各薄膜４１、４３で覆われた構造を得る。
【０１０５】
これらの薄膜のうち、ニッケルを含む親水性薄膜４１の表面での水の接触角は約６７度であり、テフロンを含む疎水性薄膜４３の表面での水の接触角は約１１０度である。このように、本実施形態では、疎水性の程度が異なる領域を半導体基板３０に形成できる。
【０１０６】
続いて、図３３に示すように、第１実施形態の図１２の工程と同様に、不図示のデスペンサーを利用して窓２５ａ内にPVAを塗布し、それを熱硬化させて保護膜３５を形成する。
【０１０７】
このとき、上記のように半導体基板３０の表面に疎水性の異なる二つの領域を形成したことで、塗布したPVAは親水性薄膜４１上に留まり、疎水性薄膜４３に濡れ広がらないので、スクライブ領域Rs内にのみ凸レンズ状の保護膜３５を形成することができる。
【０１０８】
この後は、第１実施形態と同様にレーザーアブレーションとダイシングとを行うが、その詳細については省略する。
【０１０９】
以上説明した本実施形態によれば、スクライブ領域Rs内に親水性薄膜４１を形成し、これ以外の領域では疎水性薄膜４３を形成する。そのため、保護膜３５の材料である液状のPVAは、疎水性薄膜４３よりも疎水性が低い親水性薄膜４１上に留まるようになり、保護膜３５が半導体素子領域Rcに形成されるのを防止できる。
【０１１０】
（第４実施形態）
第２、第３実施形態では、疎水性薄膜４３の材料としてテフロン等のフッ素系樹脂を使用した。これに対し、本実施形態では、以下のように陽極酸化を利用して疎水性薄膜４３を形成する。
【０１１１】
図３４〜図３７は、本実施形態に係る半導体装置の製造途中の断面図である。なお、図３４〜図３７において、第１〜第３実施形態で説明したのと同じ要素にはこれらの実施形態におけるのと同じ符号を付し、以下ではその説明を省略する。
【０１１２】
まず、第３実施形態の図２８〜図３０の工程を行った後、図３４に示すように、シリコン基板３０の上側全面に疎水性薄膜４３としてアルミニウム膜を蒸着法により１０nm〜５０nm程度の厚さに形成する。
【０１１３】
次いで、図３５に示すように、疎水性薄膜４３の表面を陽極酸化することにより、当該表面を処理前と比較して粗くする。その陽極酸化の条件は特に限定されないが、本実施形態では、硫酸（H2SO4）中で電流密度を１０mA/cm2とする条件で陽極酸化を２時間行う。
【０１１４】
陽極酸化により粗化された疎水性薄膜４３の表面は、撥水性に優れたフラクタル構造になることが知られている。これにより、疎水性薄膜４３は、陽極酸化前と比較して、後述の保護膜の材料であるPVAに対する撥水性が高められる。
【０１１５】
なお、高い撥水性を確実に得るために、陽極酸化後の疎水性薄膜４３の表面に対して化学的な疎水化処理を行ってもよい。その疎水化処理に際しては、ヘキサデカン、クロロホルム、四塩化炭素の混合溶媒をモレキュラーシーブ３Ａで乾燥したものに、1H,1H,2H,2H-パーフルオロオクチルトリクロロシランを１〜０．５wt%混合した溶液を作成する。そして、この溶液に上記の疎水性薄膜４３を約１２時間浸漬することで、疎水性薄膜４３の表面が化学的に疎水化される。
【０１１６】
次に、図３６に示すように、レジストパターン４２をリフトオフすることにより、レジストパターン４２上の不要な疎水性薄膜４３を除去する。
【０１１７】
続いて、図３７に示すように、第１実施形態の図１２の工程と同様に、不図示のデスペンサーを利用して窓２５ａ内にPVAを塗布し、それを熱硬化させて凸レンズ状の保護膜３５を形成する。
【０１１８】
このとき、半導体素子領域Rcにおける半導体基板３０は、疎水性薄膜４３によってスクライブ領域Rsにおけるよりも疎水性が高められているので、塗布した液状のPVAは親水性薄膜４１上に留まり、半導体素子領域Rcにまで濡れ広がらない、
この後は、第１実施形態と同様にレーザーアブレーションとダイシングとを行うが、その詳細については省略する。
【０１１９】
以上説明した本実施形態でも、半導体素子領域Rcにおける半導体基板３０上に疎水性材料膜４８に形成したことで、当該領域Rcにおける疎水性がスクライブ領域Rsにおけるよりも高くなる。これにより、保護膜３５の材料である液状が疎水性材料膜４８に弾かれるため、保護膜３５をスクライブ領域Rsのみに簡単に形成できる。
【０１２０】
なお、上記ではスクライブ領域Rs内に親水性薄膜４１を形成したが、多層膜２９の表面の疎水性が十分に低い場合には親水性薄膜４１を除去してもよい。
【０１２１】
（第５実施形態）
本実施形態では、以下のようにプラズマ処理によりスクライブ領域Rsにおける半導体基板３０の疎水性を低める。
【０１２２】
図３８〜図４１は、本実施形態に係る半導体装置の製造途中の断面図である。なお、これらの図において、第１〜第４実施形態で説明したのと同じ要素にはこれらの実施形態におけるのと同じ符号を付し、以下ではその説明を省略する。
【０１２３】
まず、図３８に示すように、パシベーション膜２５と多層膜２９のそれぞれの上に、レーザーアブレーション法により疎水性薄膜４３としてフッ素系樹脂薄膜を１０nm〜５０nm程度の厚さに形成する。そのフッ素樹脂薄膜の材料としては、第１実施形態と同様にテフロンを使用し得る。
【０１２４】
次いで、図３９に示すように、疎水性薄膜４３の上にフォトレジストを塗布し、それを露光、現像してレジストパターン４８を形成する。
【０１２５】
その後、レジストパターン４８の窓４８ａを通じて疎水性薄膜４３にプラズマを照射する。これにより、プラズマの照射前と比較して、窓４８ａに露出している部分の疎水性薄膜４３の表面の疎水性が低くなり、当該部分の疎水性薄膜４３が親水性薄膜４１に改質される。
【０１２６】
本工程で使用するプラズマは特に限定されない。本実施形態では、酸素プラズマを使用して上記のように疎水性薄膜４３を親水性に改質する。
【０１２７】
そして、このようにプラズマ処理を終了した後、図４０に示すように、レジストパターン４８を除去する。
【０１２８】
ここまでの工程により、スクライブ領域Rsにおける半導体基板３０の疎水性が半導体素子領域Rcにおけるよりも低められた構造が得られる。
【０１２９】
次に、図４１に示すように、第１実施形態の図１２の工程と同様にして不図示のデスペンサーを利用して窓２５ａ内にPVAを塗布し、それを熱硬化させて保護膜３５を形成する。
【０１３０】
このとき、上記のようにスクライブ領域Rsに親水性薄膜４１を形成したことで、液状のPVAは親水性薄膜４１上を濡れ広がるものの、親水性薄膜４１よりも疎水性が高い疎水性薄膜４３上にまで濡れ広がらない。その結果、スクライブ領域Rs内の親水性薄膜４１上にのみ保護膜３５を簡単に形成できる。
【０１３１】
この後は、第１実施形態と同様にレーザーアブレーションとダイシングとを行うが、その詳細については省略する。
【０１３２】
以上説明した本実施形態によれば、プラズマ処理によって疎水性薄膜４３を親水性薄膜４１に改質することで、親水性薄膜４１上にのみ選択的に保護膜３５を形成することが可能となる。
【０１３３】
（第６実施形態）
第２〜第５実施形態では、パシベーション膜２５の窓２５ａ内の一部領域にのみ凸レンズ状の保護膜３５を形成した。
【０１３４】
これに対し、本実施形態では、図４２の断面図に示すように、窓２５ａ内の全領域に保護膜３５を形成する。
【０１３５】
図４３は、この場合の半導体装置の斜視図である。
【０１３６】
本実施形態のように保護膜３５を窓２５ａ内の全域に形成したり、第２〜第５実施形態のように窓２５ａ内の一部領域のみに形成したりすることで、保護膜３５の上面の曲率半径を変えて保護膜３５の焦点距離を調節できる。
【０１３７】
また、保護膜３５の焦点距離を調節する手法としては、以下のように保護膜３５の厚さを変える方法もある。
【０１３８】
図４４は、第１実施形態で形成した保護膜３５の上面の端部３５ｄをパシベーション膜２５の上面よりも低くすることにより、第１実施形態と比較して保護膜３５の厚さを薄くした場合の断面図である。このように保護膜３５の厚さを変えることで、保護膜３５の焦点距離を調節することができる。
【０１３９】
また、図４５に示すように、パシベーション膜２５の窓２５ａを完全に埋める厚さに保護膜３５を形成して、パシベーション膜２５の厚さTを変えることによって保護膜３５の焦点距離を調節するようにしてもよい。
【０１４０】
図４５の例でパシベーション膜２５の厚さTを２μmとした場合、保護膜３５の屈折率が１．５でその上面の曲率半径が２．５μmのとき、保護膜３５は焦点距離fが約７μmの凸レンズとして機能し、多層膜２９の表面上でのスポット径DSは１μm程度となる。
【０１４１】
なお、この場合の焦点距離fは、保護膜３５の屈折率nと曲率半径rとを利用して、f=(n-1)/rで近似できる。また、この計算ではレーザー光Lが平行光であると仮定している。
【０１４２】
また、図４５の例では、保護膜３５がパシベーション膜２５上に形成されるのを防止するため、第２実施形態に従って疎水性薄膜４３を形成しているが、パシベーション膜２５の表面の疎水性が十分に高い場合には疎水性薄膜４３を省略してもよい。
【０１４３】
（第７実施形態）
本実施形態では、以下のようにしてパシベーション膜２５の窓２５ａの側面をテーパー状に傾斜させる。
【０１４４】
図４６〜図５０は、本実施形態に係る半導体装置の製造途中の断面図である。なお、これらの図において、第１実施形態で説明したのと同じ要素には第１実施形態と同じ符号を付し、以下ではその説明を省略する。
【０１４５】
まず、図４６に示すように、多層膜２９の上にポリイミドの塗膜を形成し、それを熱硬化させてパッシベーション膜２５とする。
【０１４６】
次に、図４７に示すように、パシベーション膜２５の上にフォトレジストを塗布する。そして、そのフォトレジストを露光、現像することによりレジストパターン５１を形成する。
【０１４７】
続いて、図４８に示すように、レジストパターン５１をマスクに使用しながら、TMAH（水酸化テトラメチルアンモニウム）水溶液等のエッチング液でパシベーション膜２５をウエットエッチングすることにより、スクライブ領域Rsにおけるパシベーション膜２５に窓２５ａを形成する。
【０１４８】
その後、図４９に示すように、パシベーション膜２５の材料であるポリイミドが軟化する温度、例えば３００〜４００℃にパシベーション膜２５を加熱する。これにより、窓２５ａの側面がだれてテーパー状に傾斜し、窓２５ａの上側の開口端が下側の開口端よりも広くなる。
【０１４９】
続いて、図５０に示すように、不図示のデスペンサーを用いて窓２５ａ内にPVAを塗布し、それを約１５０℃〜１６０℃の温度で熱硬化させて保護膜３５とする。
【０１５０】
このとき、上記のように窓２５ａの側面をテーパー状にしたことで、当該側面によってPVAを下側から保持し易くなり、硬化前の液状のPVAの表面形状が安定する。
【０１５１】
この後は、第１実施形態と同様にレーザーアブレーションとダイシングとを行うが、その詳細については省略する。
【０１５２】
以上説明した本実施形態によれば、パシベーション膜２５の窓２５ａの側面をテーパー状にしたので、その側面によって保護膜３５の材料である液状のPVAが下から保持されるようになり、保護膜３５の上面のレンズ形状が安定する。
【０１５３】
（第８実施形態）
本実施形態では、以下のようにしてスクライブ領域Rsに二本の保護膜３５を形成する。
【０１５４】
図５１〜図５５は本実施形態に係る半導体装置の製造途中の断面図であり、図５６〜図５９はその平面図である。なお、これらの図において第１実施形態で説明したのと同じ要素には第１実施形態と同じ符号を付し、以下ではその説明を省略する。
【０１５５】
まず、図５１に示すように、パシベーション膜２５の窓２５ａ内に露出する多層膜２９の上に、不図示のデスペンサーを用いて液状のPVAを塗布し、そのPVAを熱硬化させて二本の保護膜３５を形成する。
【０１５６】
各保護膜３５の形成順序は特に限定されないが、例えば、PVAを一列に塗布してそれを熱硬化させて一方の保護膜３５を形成した後、残りの保護膜３５を形成するためにPVAを一列に塗布するのが好ましい。このように一方の保護膜３５を熱硬化させた後に他方の保護膜３５を形成することで、二本の保護膜３５同士が混合するのを防止できる。
【０１５７】
図５６は、本工程を終了した後の半導体基板３０の平面図であり、先の図５１は図５６のX7−X7線に沿う断面図である。
【０１５８】
図５６に示されるように、二本の保護膜３５は、それぞれスクライブ領域Rsの延在方向Dに長い帯状の平面形状を有する。
【０１５９】
次に、図５２に示すように、保護膜３５を通じて多層膜２９にレーザー光Lを照射し、多層膜２９に対するレーザーグルービングを開始する。
【０１６０】
このとき、各保護膜３５は、第１実施形態と同様にレーザー光Lを集光するレンズとして機能するので、多層膜２９上でのレーザー光Lのスポット径DSが多層膜２９の場所によってばらつくのが抑制される。
【０１６１】
なお、レーザー光Lが平行光である場合の各保護膜３５の焦点距離ｆは、第１実施形態で説明したように、保護膜３５の屈折率nと曲率半径rとを利用してf=(n-1)/rで近似できる。例えば、屈折率nが１．５、曲率半径rが２．５μmのとき、各保護膜３５の焦点距離fは５μmとなり、レーザー光Lのスポット径DSは１μm程度となる。
【０１６２】
図５７は、本工程でのレーザー光Lの照射位置を示す平面図であって、先の図５２は図５７のX8−X8線に沿う断面図である。
【０１６３】
図５７に示すように、レーザー光Lは二本の保護膜３５に個別にパルス状に照射され、一方の列の保護膜３５にレーザー光Lを照射した後に他方の列の保護膜３５にレーザー光Lを照射する。
【０１６４】
このようなレーザーグルービングの結果、図５３に示すように、多層膜２９とその下の素子分離絶縁膜２に二本の溝３３が形成される。
【０１６５】
ここで、上記のように各保護膜３５のレンズ作用によってレーザー光Lのスポット径のばらつきが抑制されることから、このレーザー光Lによって形成された各溝３３の幅Wtも安定する。
【０１６６】
なお、レーザー光Lの集光に利用した水溶性の保護膜３５は、本工程を終了した後に水洗により除去してもよいし、後述のダイシング時に供給される水を利用して除去してもよい。
【０１６７】
図５８は、溝３３を形成した後の平面図であって、先の図５３は図５８のX9−X9線に沿う断面図である。
【０１６８】
図５８に示すように、二本の溝３３は、スクライブ領域Rsの延在方向Dに互いに並行して形成される。
【０１６９】
次いで、図５４に示すように、上記した二本の溝３３の各々に重なるようにシリコン基板１にダイシングブレードDを当て、シリコン基板１を半導体素子３０ａ毎に個片化する。
【０１７０】
ここで、上記のように各溝３３の幅Wtのばらつきが抑制されているので、本工程でダイシングブレードDが溝３３の側面において多層膜２９と接触する危険性が低減でき、ダイシングブレードDとの接触が原因の欠けが多層膜２９に発生するのを防止することが可能となる。
【０１７１】
図５５は、このように個片化された各半導体素子３０ａの断面図である。また、図５９は各半導体素子３０ａの平面図であり、上記の図５５は図５９のX10−X10線に沿う断面図に相当する。
【０１７２】
以上により、本実施形態に係る半導体装置の製造工程の基本工程を終了する。
【０１７３】
上記した本実施形態によれば、スクライブ領域Rsに二本の保護膜３５を形成し、その各々にレーザー光Lを照射してレーザーグルービングを行う。これによれば、保護膜３５を一つだけしか形成しない場合と比較して、スクライブ領域Rs内における広い領域の多層膜２９を蒸散させることができ、スクライブ領域Rsの幅が広い品種に対しても保護膜３５によるスポット径Dsのばらつき抑制の効果を得ることができる。
【０１７４】
なお、本実施形態は上記に限定されず、図６０のように親水性薄膜４１と疎水性薄膜４３とを形成してもよい。これらの薄膜４１、４３の形成方法は第２〜第５実施形態と同様なので、以下ではその説明を省略する。
【０１７５】
また、図６１は、各薄膜４１、４３を形成した場合の本実施形態に係る半導体装置の製造途中の斜視図である。
【０１７６】
この場合、二本の保護膜３５の各々が形成される領域に親水性薄膜４１を形成し、これらの保護膜３５の間の領域には疎水性薄膜４３を形成するのが好ましい。このようにすると、二本の保護膜３５の間の疎水性薄膜４３によって各保護膜３５の材料である液状のPVAが弾かれる。そのため、一方の保護膜３５を形成するためにPVAを塗布した後、それを熱硬化することなく他の保護膜３５を形成するためのPVAを塗布し、二本の保護膜３５を同時に熱硬化することができ、作業効率が向上する。
【０１７７】
なお、多層膜２９の表面の疎水性が十分に低い場合には、親水性薄膜４１を省き、多層膜２９の上に二本の保護膜３５を直接形成するようにしてもよい。
【０１７８】
（第９実施形態）
第１〜第８実施形態では、保護膜３５を形成するために半導体基板３０上にPVAを塗布した。本実施形態では、PVAの塗布に有用な半導体装置の製造方法について説明する。
【０１７９】
図６２（ａ）と図６３（ａ）は、本実施形態に係る半導体装置の製造途中の全体平面図である。また、図６２（ｂ）は図６２（ａ）のX11−X11線に沿う断面図であり、図６３（ｂ）は図６３（ａ）のX12−X12線に沿う断面図である。
【０１８０】
まず、図６２（ａ）、（ｂ）に示すように、バックグラインドを終了した後の半導体基板３０を用意する。その半導体基板３０の両主面のうち、回路形成面には、バックグラインド時のダメージから半導体基板３０の回路を保護するための保護テープ６３が貼付されている。
【０１８１】
そして、ダイシングテープ６０の接着面上に上記の半導体基板３０の裏面を貼付する。なお、そのダイシングテープ６０の周縁には、ハンドリングを良好にするためのステンレス製のウエハリング６１も貼付されている。
【０１８２】
次いで、図６３（ａ）、（ｂ）に示すように、半導体基板３０の表面から保護テープ６３を剥離する。
【０１８３】
そして、半導体基板３０を内側に含むリング状のダム６２をダイシングテープ６０の接着面に貼付する。ダム６２の材料は特に限定されない。ステンレス等の金属やフッ素樹脂等の樹脂をダム６２の材料として採用し得る。
【０１８４】
これ以降の工程について、図６３（ｂ）の領域Aを拡大して説明する。
【０１８５】
図６４は、図６３（ｂ）の領域Aを拡大した半導体基板３０の拡大断面図である。
【０１８６】
図６４に示すように、ダム６２の高さは、半導体基板３０の厚さよりも高い。また、リング状のダム６２の内径を半導体基板３０の直径と同.じかそれよりも若干大きくし、半導体基板３０の外周側面をダム６２の内壁によって覆うのが好ましい。
【０１８７】
そして、この状態でデスペンサー６５を利用してスクライブ領域Rsにおける半導体基板３０にPVAを塗布する。
【０１８８】
このようにダム６２を設けることで、本実施形態では、硬化前の液状のPVAがスクライブ領域Rsから溢れ出て半導体基板３０の外周に流れ出るのを防止できる。
【０１８９】
この後に、第１実施形態と同じ条件でPVAを熱硬化させ、各スクライブ領域Rsに凸レンズ状の保護膜３５を形成する。
【０１９０】
図６５は、一つの保護膜３５とその近傍の拡大断面図である。
【０１９１】
図６５に示すように、保護膜３５を形成した後は、第１実施形態と同様にして保護膜３５にレーザー光Lを照射し、多層膜２９に対するレーザーグルービングを行う。
【０１９２】
図６６は、レーザー光Lを照射途中の半導体基板３０の拡大平面図である。
【０１９３】
図６６に示されるように、レーザー光Lはスクライブ領域Rsの延在方向Dに沿ってスポット状に照射される。
【０１９４】
図６７は、レーザー光Lを照射した後の図６６のX13−X13線に沿う断面図である。そして、図６８は、レーザー光Lを照射した後の図６６のY1−Y1線に沿う断面図である。
【０１９５】
図６７及び図６８に示すように、レーザー光Lが照射された部分では、保護膜３５とその下の多層膜２９が蒸散し、多層膜２９に溝３３が形成される。
【０１９６】
次に、図６９に示すように、ダイシングブレードDを用いて溝３３に沿ってシリコン基板３０をダイシングすることにより、半導体基板３０を半導体素子３０ａ毎に個片化する。このとき、個片化された半導体素子３０ａはダイシングテープ６０上に固着された状態となるので、各半導体素子３０ａが散らばるのを防止できる。
【０１９７】
以上により、本実施形態の基本工程を終了する。
【０１９８】
上記した本実施形態によれば、図６４を参照して説明したように、半導体基板３０の外周側面にダム６２を設けたので、デスペンサー６５から塗布された液状のPVAが半導体基板３０の外周側面に流れ出るのを抑制できる。
【０１９９】
（第１０実施形態）
第１〜第９実施形態では、PVAを硬化させて保護膜３５とした。
【０２００】
これに対し、本実施形態では、未硬化のPVAを保護膜３５として利用する。
【０２０１】
図７０（ａ）は本実施形態に係る半導体装置の製造途中の全体平面図である。また、図７０（ｂ）は図７０（ａ）のX14−X14線に沿う断面図である。なお、図７０（ａ）、（ｂ）において、第９実施形態で説明したのと同じ要素には第９実施形態におけるのと同じ符号を付し、以下ではその説明を省略する。
【０２０２】
本実施形態では、図７０（ａ）、（ｂ）に示すように、リング状のダム６２の内径を半導体基板３０の直径よりも大きくすることにより、ダム６２ａの内壁と半導体基板３０の外周側面との間に隙間Sを設ける。
【０２０３】
図７１は、半導体基板３０の外周付近の拡大平面図である。
【０２０４】
上記した隙間Sには保護膜３５の材料である液状のPVAが充填され、その隙間Sに連通する各スクライブ領域RsにPVAが流入する。
【０２０５】
図７２（ａ）は図７１のX15−X15線に沿う断面図であり、図７２（ｂ）は図７１のX16−X16線に沿う断面図である。
【０２０６】
図７２（ａ）に示すように、保護膜３５の材料となるPVAの塗布にはデスペンサー６５が使用され、液状の保護膜３５の上面は表面張力によって凸レンズ状の形状となる。
【０２０７】
また、図７２（ｂ）に示すように、スクライブ領域Rsにおいてパシベーション膜２５がない領域には、多層膜２９の上面に保護膜３５が形成される。
【０２０８】
本実施形態では、液状の保護膜３５を熱硬化させることなく、次のようにレーザーアブレーションを行う。
【０２０９】
図７３は、レーザーアブレーションの途中における半導体基板３０の周縁部の拡大平面図である。
【０２１０】
レーザーアブレーションに際しては、図７３に示すように、スクライブ領域Rsの延在方向Dに沿ってポット状にレーザー光Lを照射し、レーザー光Lの熱によって多層膜２９を蒸散させる。
【０２１１】
図７４は、図７３のX17−X17線に沿う断面図である。
【０２１２】
図７４に示すように、レーザー光Lが照射された部分Pでは、多層膜２９は除去されて溝３３が形成され、当該溝３３に液状の保護膜３５が流入する。
【０２１３】
このとき、シリコン基板１の外周側面とダム６２の内壁との間のスペースSが保護膜３５の液溜めとして機能するので、これからレーザー光Lが照射される部分のスクライブ領域RsにスペースSから液状の保護膜３５が供給される。
【０２１４】
その結果、多層膜２９上における保護膜３５の凸レンズ形状が維持され、これからレーザー光Lが照射される部分の保護膜３５の集光作用が場所により変動するのを防止できる。
【０２１５】
図７５は、レーザーアブレーションを終了した後における図７１のX15−X15線に沿う断面図である。
【０２１６】
図７５に示すように、レーザーアブレーションを終了した後でも溝３３内に保護膜３５が溜まっており、保護膜３５の上面は凸レンズ形状となっている。
【０２１７】
この後は、第９実施形態と同様にしてダイシングを行うが、以下ではその説明を省略する。
【０２１８】
以上により、本実施形態に係る半導体装置の製造工程の基本工程を終了する。
【０２１９】
上記した本実施形態によれば、図７４に示したように、隙間Sを保護膜３５の液溜めとして利用するので、スクライブ領域Rsにおける多層膜２９上に保護膜３５の材料であるPVAを常に供給することができ、保護膜３５の凸レンズ形状を維持できる。
【０２２０】
以上説明した各実施形態に関し、更に以下の付記を開示する。
【０２２１】
（付記１）  複数の半導体素子領域が形成された半導体基板のスクライブ領域の多層膜上に、中央部の厚さが端面より厚く、帯状で、レーザー光を透過する部材からなる保護膜を形成する工程と、
前記保護膜にレーザー光を照射して、前記スクライブ領域の前記多層膜を除去する工程と、
を含むことを特徴とする半導体装置の製造方法。
【０２２２】
（付記２）  前記スクライブ領域の前記多層膜上に２本の並行する前記帯状の保護膜を形成し、前記２本の保護膜のそれぞれにレーザー光を照射して、前記スクライブ領域上の多層膜を除去する工程、
を含むことを特徴とする付記１に記載の半導体装置の製造方法。
【０２２３】
（付記３）  前記保護膜にレーザー光を照射して、前記スクライブ領域上の多層膜を除去する工程において、
前記レーザー光を、前記保護膜の延在する方向に沿って所定の間隔をもってスポット状に照射する
ことを特徴とする付記１又は付記２に記載の半導体装置の製造方法。
【０２２４】
（付記４）  さらに、前記スクライブ領域をダイシングブレードで切断し、前記半導体基板を前記半導体素子に個片化する工程と
を含むことを特徴とする付記１乃至３のいずれかに記載の半導体装置の製造方法。
【０２２５】
（付記５）  前記保護膜を形成する工程において、
前記保護膜は、前記スクライブ領域にデスペンサーを用いて前記部材を塗布することにより形成される
ことを特徴とする付記１乃至４のいずれかに記載の半導体装置の製造方法。
【０２２６】
（付記６）前記部材を塗布するときに、前記半導体基板の厚さよりも高いダムにより、前記半導体基板の外周側面を覆うことを特徴とする付記５に記載の半導体装置の製造方法。
【０２２７】
（付記７）  前記保護膜を形成する工程において、
前記半導体基板の側方にダム設け、該ダムと前記半導体基板の外周側面との間に前記部材を溜めて、該部材を前記スクライブ領域に流通させて前記保護膜を形成する
ことを特徴とする付記１乃至４のいずれかに記載の半導体装置の製造方法。
【０２２８】
（付記８）  前記保護膜を形成する工程の前に、前記スクライブ領域を除く領域にフッ素系コーティング処理又は表面を粗くする処理を施す工程と、
を含むことを特徴とする付記５に記載の半導体装置の製造方法。
【０２２９】
（付記９）  前記保護膜を形成する工程の前に、前記スクラブ領域に、前記フッ素系コーティングよりも疎水性が低い膜を形成する工程と、
を含むことを特徴とする付記８に記載の半導体装置の製造方法。
【０２３０】
（付記１０）  前記保護膜を形成する工程の前に、前記スクライブ領域を除く領域にアルミニウム膜を形成し、該アルミニウム膜の表面を陽極酸化する工程と、
を含むことを特徴とする付記５に記載の半導体装置の製造方法。
【０２３１】
（付記１１）  前記保護膜を形成する工程の前に、前記スクライブ領域に選択的にプラズマを照射し、該プラズマの照射前と比較して前記スクライブ領域の疎水性を低くすることを特徴とする付記５に記載の半導体装置の製造方法。
【０２３２】
（付記１２）  前記保護膜を形成する工程の前に、前記スクライブ領域に窓を供えたパシベーション膜を形成する工程と、
前記パシベーション膜を加熱して軟化させることにより、前記窓の側面をだれさせて傾斜させる工程とを有し、
前記保護膜を形成する工程において、該保護膜の液体材料を前記窓内に塗布することを特徴とする付記５に記載の半導体装置の製造方法。
【０２３３】
（付記１３）  複数の半導体素子領域が形成され、スクライブ領域の多層膜上に、中央部の厚さが端面より厚く、帯状で、レーザー光を透過する部材からなる保護膜が形成されていることを特徴とする半導体基板。
【０２３４】
（付記１４）  前記スクライブ領域の前記多層膜上に、２本の並行する前記帯状の保護膜が形成されていることを特徴とする付記１３記載の半導体基板。
【０２３５】
（付記１５）  前記多層膜は、低誘電率絶縁膜を含むことを特徴とする付記１３記載の半導体基板。
【０２３６】
（付記１６）  前記保護膜は、ＰＶＡ（ポリビニルアルコール）であることを特徴とする付記１３乃至１５のいずれかに記載の半導体基板。
【０２３７】
（付記１７）  前記半導体素子領域にフッ素系コーティングが施されていることを特徴とする付記１６に記載の半導体基板。
【０２３８】
（付記１８）  前記半導体素子領域に、表面に陽極酸化が施されたアルミニウム膜が形成されたことを特徴とする付記１６に記載の半導体基板。
【符号の説明】
【０２３９】
１…シリコン基板、２…素子分離絶縁膜、３…pウェル、４…ゲート絶縁膜、５…ゲート電極、６…n型ソースドレイン領域、１１…第１の層間絶縁膜、１２…第１の導電性プラグ、１３…第１の金属配線、１４…第２の層間絶縁膜、１５…第２の導電性プラグ、１７…第２の金属配線、１８…第３の層間絶縁膜、１９…第３の導電性プラグ、２０…第３の金属配線、２１…第４の層間絶縁膜、２５…パシベーション膜、２５ａ…窓、２９…多層膜、３０…半導体基板、３０ａ…半導体素子、３３…溝、３５…保護膜、３５ｃ…中央部、３５ｄ…端部、３５ｅ…端面、４１…親水性薄膜、４２…レジストパターン、４３…疎水性薄膜、５１…レジストパターン、６０…ダイシングテープ、６１…ウエハリング、６２…ダム、６３…保護テープ、６５…デスペンサー、TR…トランジスタ、D…ダイシングブレード。
【図１】
0005589576.tif 000002
【図２】
0005589576.tif 000003
【図３】
0005589576.tif 000004
【図４】
0005589576.tif 000005
【図５】
0005589576.tif 000006
【図６】
0005589576.tif 000007
【図７】
0005589576.tif 000008
【図８】
0005589576.tif 000009
【図９】
0005589576.tif 000010
【図１０】
0005589576.tif 000011
【図１１】
0005589576.tif 000012
【図１２】
0005589576.tif 000013
【図１３】
0005589576.tif 000014
【図１４】
0005589576.tif 000015
【図１５】
0005589576.tif 000016
【図１６】
0005589576.tif 000017
【図１７】
0005589576.tif 000018
【図１８】
0005589576.tif 000019
【図１９】
0005589576.tif 000020
【図２０】
0005589576.tif 000021
【図２１】
0005589576.tif 000022
【図２２】
0005589576.tif 000023
【図２３】
0005589576.tif 000024
【図２４】
0005589576.tif 000025
【図２５】
0005589576.tif 000026
【図２６】
0005589576.tif 000027
【図２７】
0005589576.tif 000028
【図２８】
0005589576.tif 000029
【図２９】
0005589576.tif 000030
【図３０】
0005589576.tif 000031
【図３１】
0005589576.tif 000032
【図３２】
0005589576.tif 000033
【図３３】
0005589576.tif 000034
【図３４】
0005589576.tif 000035
【図３５】
0005589576.tif 000036
【図３６】
0005589576.tif 000037
【図３７】
0005589576.tif 000038
【図３８】
0005589576.tif 000039
【図３９】
0005589576.tif 000040
【図４０】
0005589576.tif 000041
【図４１】
0005589576.tif 000042
【図４２】
0005589576.tif 000043
【図４３】
0005589576.tif 000044
【図４４】
0005589576.tif 000045
【図４５】
0005589576.tif 000046
【図４６】
0005589576.tif 000047
【図４７】
0005589576.tif 000048
【図４８】
0005589576.tif 000049
【図４９】
0005589576.tif 000050
【図５０】
0005589576.tif 000051
【図５１】
0005589576.tif 000052
【図５２】
0005589576.tif 000053
【図５３】
0005589576.tif 000054
【図５４】
0005589576.tif 000055
【図５５】
0005589576.tif 000056
【図５６】
0005589576.tif 000057
【図５７】
0005589576.tif 000058
【図５８】
0005589576.tif 000059
【図５９】
0005589576.tif 000060
【図６０】
0005589576.tif 000061
【図６１】
0005589576.tif 000062
【図６２】
0005589576.tif 000063
【図６３】
0005589576.tif 000064
【図６４】
0005589576.tif 000065
【図６５】
0005589576.tif 000066
【図６６】
0005589576.tif 000067
【図６７】
0005589576.tif 000068
【図６８】
0005589576.tif 000069
【図６９】
0005589576.tif 000070
【図７０】
0005589576.tif 000071
【図７１】
0005589576.tif 000072
【図７２】
0005589576.tif 000073
【図７３】
0005589576.tif 000074
【図７４】
0005589576.tif 000075
【図７５】
0005589576.tif 000076